(57)【要約】【課題】  塗工層における接着強度が高く、しかも、該湿式シリカが元来有する特性である、インク吸収速度が極めて速いという特性を併せ持つ塗工層を形成することができ、これにより、高速印刷を行なった場合においても、インクの混色等のない高い品質のインクジェット印刷が可能で、しかも、塗工層の脱落による搬送性の低下を防ぐことが可能なインクジェット記録紙用塗工液を提供する。【解決手段】  原料湿式シリカ粉末２００〜５００ｍ２／ｇの比表面積を有する原料湿式シリカ粉末を、温度５００〜１２００℃の火炎に０．５〜５秒間接触せしめることにより、強熱減量が２．０質量％以下、比表面積が１８０ｍ２／ｇ以上、４００ｍ２／ｇになるように調整された湿式シリカと有機バインダーとを極性溶媒の存在下で混合したインクジェット記録紙用塗工液である。【選択図】  なし【特許請求の範囲】
【請求項１】
強熱減量が２質量％以下であり、比表面積が１８０ｍ２／ｇ以上、４００ｍ２／ｇ未満である湿式シリカ粉末、有機バインダー及び極性溶媒より成ることを特徴とするインクジェット記録紙用塗工液。
【請求項２】
湿式シリカ粉末中のアルミニウム含有量がＡｌ２Ｏ３換算で０．３質量％以下である請求項１記載のインクジェット記録紙用塗工液。
【請求項３】
湿式シリカ粉末の平均粒子径が０．５〜２０μｍである請求項１又は２記載のインクジェット記録紙用塗工液。
【請求項４】
強熱減量が２質量％以下であり、比表面積が１８０ｍ２／ｇ以上、４００ｍ２／ｇ未満である湿式シリカ粉末のインクジェット記録紙用填料としての使用。
【請求項５】
２００〜５００ｍ２／ｇの比表面積を有する原料湿式シリカ粉末を、温度５００〜１２００℃の火炎に０．５〜５秒間接触せしめることを特徴とするインクジェット記録紙用填料の製造方法。
【発明の詳細な説明】
【技術分野】
【０００１】
本発明は、インク吸収速度が速く、なおかつ高い接着強度を有するインクジェット記録紙を作製するために使用されるインクジェット記録紙用塗工液に関する。
【背景技術】
【０００２】
インクジェット記録方式は、微細なインク滴を飛翔させて記録紙上に画像形成させるものであり、飛翔させるインクの色やその濃度を変えることにより、フルカラー化が容易で、銀塩写真に迫る高画質を簡便に得る方法として普及している。近年、さらに適応範囲を広げるために印刷速度を向上させる試みがなされている。
【０００３】
インクジェット記録紙は、紙などの支持体の片面又は両面に、インク吸収を目的としたインク受理層である塗工層が形成されており、その塗工層の構成成分は、主にインクを吸収する素材であるインクジェット記録紙用填料（以下、単に填料ともいう。）よりなる塗工層形成材料及び有機バインダーである。
【０００４】
インクジェット記録紙は塗工層形成材料と有機バインダーとを混合して得られる塗工液を、支持体上に塗布・乾燥させて作製されている。この塗工層形成材料としては、湿式シリカ及び乾式シリカなどが使用されている。
【０００５】
一般に、高速での印刷を必要とする場合には、一次粒子が強固に凝集した湿式シリカ粉末が使用されることが多い。即ち、湿式シリカ粉末を使用することにより、塗工層には塗工液の乾燥時に形成される凝集粒子間の比較的大きな空隙と凝集粒子内の微細な細孔とを存在させることができる。そして、印刷時に飛翔したインクは速やかにかかる凝集粒子間の空隙に吸収され、その後、徐々にインクが凝集粒子内部の細孔に拡散し、保持され画像形成が終了する。
【０００６】
このため塗工層中に凝集粒子間の空隙が形成しやすい湿式シリカ粉末を使用したインクジェット記録紙はインク吸収速度が速いと言う特徴がある。
【０００７】
一方、高速でインクジェット印刷を行なうためには、インクジェット記録紙を素早く搬送することが必要であるが、紙面の塗工層における接着強度が低い場合には、インクジェット記録紙の搬送時に、塗工層の一部が脱落し、更に、この脱落した粉がプリンターの搬送ロールに付着して搬送ロールが滑りやすくなり、紙送りがスムーズに出来なくなる場合がある。このようなことから、搬送時の塗工層の脱落のない、言い換えれば、塗工層と基材或いは、塗工層内における填料とバインダーとの接着強度の高いインクジェット記録紙が要求されている。
【０００８】
塗工層の脱落を改善するため、填料に対して使用する有機バインダーの比率を高めることが考えられる。しかし、有機バインダーの比率を高めた場合、凝集粒子間の空隙を減少させ、なおかつ凝集粒子内の細孔にまで有機バインダーが侵入するため、形成される塗工層におけるインク吸収性能が著しく低下する。
【０００９】
また、接着強度を向上させる方法として、インク吸収性に優れる湿式シリカに加え、接着強度が高い顔料、例えば、カオリン、タルク、炭酸カルシウム等の無機顔料を使用することも検討されている。ところが、これらの無機顔料はインクの吸収性に劣るため有効な量で添加することはできず、やはり接着強度とインクジェット印刷の品質を両立させることは困難である。
【００１０】
そこで、塗工層形成材料であるシリカと有機バインダーとの相互作用の大きさに着目した検討も行なわれている。例えば、気相法シリカを中心としたシリカにおいて、特定の範囲の孤立シラノール基の量を調整することによって有機バインダーとの相互作用を調整し、ひび割れの少ないインクジェット記録紙を作製する方法が示されている（特許文献１参照）。
【００１１】
しかしながら、上記方法の孤立シラノール基の調整は、主として乾式シリカを使用した場合の塗工液粘度の増大を抑え、粗大粒子の生成を抑制してひび割れの少ないインクジェット記録紙を製造することを示唆するものである。そのため、上記技術を湿式法によって得られるシリカに適用した場合、前記塗工層における接着強度の向上に対しては十分でなく、改良の余地があった。
【００１２】
また、上記特許文献１には、凝集粒子間の空隙を有するがためにインク吸収速度が極めて速く、しかも、かかる空隙を有しつつも接着高度が高いインクジェット記録紙を製造する課題については、一切記述がない。
【００１３】
【特許文献１】特開２００４−２１５９号公報
【発明の開示】
【発明が解決しようとする課題】
【００１４】
従って、本発明の目的は、湿式シリカを填料として塗工層を形成したとき、塗工層における接着強度が高く、しかも、該湿式シリカが元来有する、早いインク吸収速度が阻害されないインクジェット記録紙を得ることが可能なインクジェット記録紙用塗工液を提供することにある。
【課題を解決するための手段】
【００１５】
本発明者らは、上記の問題を解決すべく鋭意研究を重ねた結果、塗工層の填料として使用する湿式シリカを加熱処理することにより、その強熱減量を特定の範囲に調整し、且つ、特定の比表面積を有する湿式シリカ粉末を使用し、該湿式シリカ粉末と有機バインダー及び極性溶媒との混合液からなる塗工液を調製することにより、上記目的を達成できることを見出し、本発明を完成するに至った。
【００１６】
即ち、本発明は、強熱減量が２質量％以下であり、比表面積が１８０ｍ２／ｇ以上、４００ｍ２／ｇ未満である湿式シリカ粉末、有機バインダー及び極性溶媒より成る事を特徴とするインクジェット記録紙用塗工液である。
【００１７】
また、本発明は、該湿式シリカ粉末中のアルミニウム含有量が０．３質量％以下であることを特徴としたインクジェット記録紙用塗工液をも提供する。
【発明の効果】
【００１８】
本発明のインクジェット記録紙用塗工液によれば、前記特定の湿式シリカ粉末を使用することによって、塗工層における接着強度が高く、しかも、該湿式シリカが元来有する特性である、インク吸収速度が極めて速いという特性を併せ持つ塗工層を形成することができ、これにより、高速印刷を行なった場合においても、インクの混色等のない高い品質のインクジェット印刷が可能で、しかも、塗工層の脱落による搬送性の低下を防ぐことが可能である。
【発明を実施するための最良の形態】
【００１９】
（湿式シリカ粉末）
本発明において、湿式シリカ粉末は、珪酸ソーダと鉱酸及び塩類を水溶液中で反応させて得られるシリカ粉末の総称であり、ゲル法シリカ、沈殿法シリカ（あるいは沈降法シリカ）とを含むものである。
【００２０】
上記ゲル法シリカは、珪酸ソーダと鉱酸とを主に酸性領域で混合させて得られた珪酸ゾルを、三次元の網目構造を形成するように重合させ、混合液をゲル化させた後に、洗浄し乾燥させたものである。
一方、沈殿法シリカは珪酸ソーダに鉱酸を添加することにより、比較的大きな一次粒子を形成させた後に、二次凝集粒子を形成させる。この二次凝集粒子を沈殿させることにより混合液と分離し、この沈殿物を洗浄・乾燥させたものである。また、いずれの方法による乾燥物も、必要に応じて解砕、粉砕して粒度を調整することができる。
【００２１】
本発明に使用する湿式シリカの比表面積は、１８０ｍ２／ｇ以上、４００ｍ２／ｇ未満であることが必要である。即ち、比表面積が１８０ｍ２／ｇより小さい湿式シリカを使用した場合、得られるインクジェット記録紙にインクジェット印刷を行なうと、シリカの一次粒子が大きいため、光を散乱しやすいために画像濃度が低くなり、所望の品質の画像が得られない。また、湿式シリカの比表面積が４００ｍ２／ｇ以上の場合、凝集粒子内の空隙が減少し、インクジェット記録紙のインク吸収速度が遅くなり、高速での印刷時には混色等の問題を生じ、所望の品質の画像が得られない。
【００２２】
本発明において、使用する湿式シリカは強熱減量が２質量％以下、特に、０．０５〜１．５質量％であることが必要である。
【００２３】
尚、本発明における強熱減量は、後述する実施例において具体的に示すが、１０５℃から１０００℃での温度域でシリカ粒子が放出する水の総和量である。このような水としては、物理吸着水、化学結合水およびシリカ表面の脱水縮合により生成する水を含むものであり、特定の強度でシリカ表面に結合しているものである。
【００２４】
湿式シリカの強熱減量が、２質量％を超える場合、これを使用して得られるインクジェット記録紙は、湿式シリカ粉末と有機バインダーとの接着強度を高めることができず、取扱い時に塗工層の剥がれがおき、本発明の目的を達成することができない。
【００２５】
前記範囲に強熱減量を調整した湿式シリカが前記効果を発揮する作用機構は定かではないが、接着強度の高いインクジェット記録紙は、使用する湿式シリカと有機バインダーとが、湿式シリカ表面のシラノール基を介して化学的に結合した場合に得られると考えられるため、強熱減量を抑えること、すなわち、シリカ表面のシラノール基に特定の強度で結合している水を制限することによって、結合している水を除去し、シリカ表面のシラノール基が効率よく有機バインダーと反応できるようになったものと推定している。
【００２６】
尚、本発明において特定される強熱減量の範囲は、前記特許文献１に記載された孤立シラノール基の数に対して完全な相関はないが、一応にしてかかる範囲を上回るものであり、この点においても技術思想が相違するものであることが明らかである。また、特許文献１には、湿式シリカにおいての具体例は記載されていない。
【００２７】
本発明の湿式シリカ粉末は、必要に応じてさまざまな元素を含むことができる。例えば、ナトリウム、カリウム、リチウム、マグネシウム、カルシウム、ストロンチウム、バリウム、アルミニウム、チタン、鉄、ホウ素等を例示することが出来る。
【００２８】
但し、上記の元素の含有量は、酸化物換算で１質量％以下であることが好ましく、その総和は３質量％以下であることが、得られる塗工液を使用して形成される塗工層のインクの吸収速度を低下させないために好ましい。
【００２９】
このうち、特に、アルミニウムについては、有機バインダーとの相互作用を阻害する恐れがあるため少ないことが好ましく、０．３質量％以下に調整することが好ましい。
【００３０】
本発明に使用する湿式シリカ粉末の平均粒子径は特に制限されないが、平均粒子径が大きくなり過ぎると、得られる塗工液により形成されるインクジェット記録紙の表面にざらつき感を与える上、インクが凝集粒子にそって広がるフェザリング現象が起こり易く、好ましくない。また、平均粒子径が小さくなるに連れて塗工層中の粒子間空隙が小さくなり、インクジェット記録紙のインク吸収速度が低下する。このような観点から、本発明において使用する湿式シリカの好ましい凝集粒子径としては、０．５〜２０μｍ、好ましくは、０．５〜１０μｍ、さらに好ましくは、１〜５μｍである。
【００３１】
また、本発明に使用する湿式シリカ粉末の細孔容積は特に制限されないが、細孔容積が小さくなると粒子内へのインク吸収能力が低下し、インクジェット記録紙を作製した場合、十分な品質の印刷は得られない。このため細孔容積としては０．７ｍｌ／ｇ以上、好ましくは、１．５〜５．０ｍｌ／ｇであることが好ましい。
【００３２】
更に、本発明に使用する湿式シリカ粉末の最頻細孔径は特に制限されないが、最頻細孔径が小さくなるとインクを吸収出来なくなり、最頻細孔径が大きくなりすぎると画像の滲みの原因になる。このため、本発明に使用する湿式シリカの最頻細孔径の範囲としては６ｎｍ〜４５ｎｍが好ましい。
【００３３】
（湿式シリカ粉末の製造方法）
本発明において使用する湿式シリカ粉末は、原料となる湿式シリカ粉末（以下、単に原料湿式シリカ粉末ともいう。）を後述する方法によって熱処理することにより得ることができる。この場合、熱処理によってその比表面積は若干、一般には１〜２割減少するので、該原料湿式シリカ粉末は、目的とする比表面積より減少量を勘案して選択すればよい。一般には、２００〜５００ｍ２／ｇの比表面積を有する原料湿式シリカ粉末が使用される。また、前記湿式シリカ粉末の特性のうち、比表面積、細孔容積、最頻細孔径等は、原料湿式シリカ粉末の特性に左右されるため、該原料湿式シリカ粉末は、目的とする特性に合致するものが適宜選択される。
【００３４】
本発明において使用する湿式シリカ粉末の熱処理方法を例示すれば、（１）高温炉中で加熱する方法及び（２）火炎と接触せしめることによって加熱する方法が代表的である。
【００３５】
上記（１）の方法は、電気炉等の加熱炉内で静置或いはロータリーキルン方式などによる攪拌下に加熱する方法が挙げられる。この場合、加熱温度、加熱時間は、原料湿式シリカ粉末の種類により多少異なるが、一般に、加熱温度は４００〜８００℃、また、加熱時間は、１〜２０分、特に、５〜１５分の範囲より目的とする前記強熱減量となるように加熱することが好ましい。
【００３６】
また、（２）の方法は、バーナーの火炎に原料湿式シリカ粉末を通過させることによって加熱する方法が挙げられる。この場合、火炎温度、接触時間は、原料湿式シリカ粉末の種類により多少異なるが、一般に、火炎温度は５００〜１２００℃、特に、６００〜１０００℃、また、接触時間は、０．５〜５秒、特に、０．５〜３秒の範囲より目的とする前記強熱減量となるように加熱することが好ましい。
【００３７】
上記熱処理の方法のうち、原料湿式シリカ粉末を火炎に通過させる方法が本発明において好適である。また、熱処理に際して、原料湿式シリカ粉末は予め目的とする粒子径に粉砕しておき、熱処理後は粉砕を行わないことが、得られる湿式シリカ粉末の強熱減量値を上昇させないために好ましい。
【００３８】
本発明において、このようにして特定の範囲に強熱減量を調整した湿式シリカは、保存条件によっては、熱処理後に強熱減量の値が前記範囲を超えて変化する恐れがあるため、強熱減量の調整後には、できるだけ速やかに塗工液の調製に使用することが好ましい。
【００３９】
（極性溶媒）
本発明において用いられる極性溶媒は、従来の湿式シリカ粉末を使用した塗工液の調製に使用されていたものが特に制限なく使用される。かかる極性溶媒としては、水が最も好ましい。勿論、水以外にもメタノール、エタノール、イソプロピルアルコール等のアルコール類、エーテル類、ケトン類などの極性溶媒が使用でき、また、水と上記極性溶媒との混合溶媒も好適に使用できる。
【００４０】
（有機バインダー）  
本発明において用いられる、有機バインダーも特に制限されないが、湿式シリカ粉末シリカのもつ表面シラノール基と水素結合を形成するものが一般に使用される。かかる有機バインダーとしては、ポリビニルアルコール及びその誘導体、ポリビニルピロリドン、ポリエチレングリコール、ヒドロキシエチルセルロース、ゼラチンを挙げることができる。このうち特に好ましい有機バインダーとしてポリビニルアルコールを挙げることが出来る。
【００４１】
尚、ポリビニルアルコールには、さまざまな分子量、鹸化度および化学的な変性を施したものが市販されており、そのいずれも好適に使用することが出来る。また、前記の有機バインダーは、１種類あるいは２種類以上を混合して使用することが出来る。
【００４２】
塗工液調製前の有機バインダーの使用の形態としては、液状のもの、固形のもの、を使用することが可能であるが、いずれにしても極性溶媒中に溶解させて使用するのが一般的である。
【００４３】
液状にして使用する場合、有機バインダーの濃度は特に制限されないが、高いことが好ましく、有機バインダーの濃度が５質量％以上のものが好ましく使用される。
【００４４】
（塗工液の調製）
本発明のインクジェット記録紙用塗工液は、前記湿式シリカ粉末、有機バインダー及び極性溶媒を混合、分散させて調製される。かかる塗工液の調製方法は、特に制限されるものではないが、操作性の観点から、予め湿式シリカ粉末を極性溶媒に分散させたシリカ分散液と、予め有機バインダーを極性溶媒中に溶解させた有機バインダー液とを混合する方法が好ましい。
【００４５】
上記湿式シリカ粉末を極性溶媒中に分散して使用する態様において、この分散液中の湿式シリカの濃度は、特に制限はされないが、支持体上に塗布乾燥することから、高いことが好ましい。具体的には、１０質量％以上、特に、１５〜３０質量％であることが好ましい。
【００４６】
湿式シリカ粉末を極性溶媒中に分散させる方法は特に制限されないが、プロペラ羽根、タービン羽根、パドル翼等を有する一般攪拌機、ディスパーミキサー等の高速回転遠心放射型攪拌機、ホモジナイザー、ホモミキサー、ウルトラミキサー等の高速回転せん断型攪拌機、コロイドミル、プラネタリーミキサー、吸引式分散機などの分散機、更に、上記の高速回転せん断型撹拌機とプロペラ羽根及びパドル翼を組み合わせた複合型分散機、プラネタリーミキサーと高速回転遠心放射型撹拌機又は高速せん断型撹拌機を組み合わせた複合分散機等が挙げられる。
【００４７】
また、湿式シリカ粉末の分散液に、本発明で示した湿式シリカ粉末以外の填料として、他のシリカ粉末、具体的には、上記範囲外の湿式シリカ粉末、乾式シリカ粉末を併用しても良い。その量は、特に制限されないが、本発明の効果を得るためには全填料中の２０質量％以下とすることが好ましく、さらに１０質量％以下がより好ましい。
【００４８】
また、前記湿式シリカ分散液のｐＨは特に制限されないが、通常ｐＨ＝２〜１０の範囲で調製される。
【００４９】
本発明のインクジェット記録紙用塗工液の調製においては、前記特定の範囲の強熱減量の湿式シリカ粉末は、調製時にかかる値を有するものであれば効果を発揮することが出来るが、湿式シリカ分散液調製後、該強熱減量値があまり上昇しないうちに速やかに有機バインダーと混合することが望ましい。即ち、湿式シリカ分散液中のシリカ粒子表面は、極性溶媒により徐々にではあるが、強熱減量値が上昇し、本発明の効果を低下させるおそれがある。
【００５０】
従って、前記湿式シリカ粉末を極性溶媒に分散後、８時間以内に有機バインダーと混合し塗工液を調製することが好ましく、さらには支持体への塗布乾燥も分散液調製から２４時間以内に行なうことが好ましい。
【００５１】
上記湿式シリカ分散液と有機バインダーとを混合し、塗工液を得る方法は特に制限されない。すなわち湿式シリカ分散液を攪拌しながら有機バインダーを加える場合、有機バインダーに湿式シリカ分散液を加える方法、さらには湿式シリカ分散液に固形の有機バインダーを添加し混合液を加熱して有機バインダーを溶解することも可能である。
【００５２】
また、湿式シリカ分散液の調製時の温度、該分散液の有機バインダーとの混合時の温度も特に制限されないが、湿式シリカ粉末の強熱減量値の上昇を抑制するため、低温で混合することが好ましく、通常は５０℃以下で混合することが望ましい。
【００５３】
前記塗工液には、必要に応じてインク定着剤、顔料分散剤、増粘剤、消泡剤、抑泡剤、離型剤、発泡剤、着色染料、着色顔料、蛍光増白剤、紫外線吸収剤、酸化防止剤、防腐剤、耐水化剤、界面活性剤、湿潤紙力増強剤、表面サイズ剤等の助剤を、本発明の効果を損なわない範囲で適宜添加することが可能で、これらの助剤は湿式シリカ分散液、有機バインダー、極性溶媒のいずれかに予め添加しておいても良いし、混合液を調製したのちに添加しても良い。
【００５４】
湿式シリカと有機バインダーとの混合は、任意の比率で行なうことが出来る。有機バインダーの混合比率が低い場合には、十分な接着強度を有するインクジェット記録紙を得ることは困難である。一方、有機バインダーの混合比率が高くなると接着強度は向上するものの、インク吸収性が著しく低下し、所望のインクジェット記録用紙を得ることは難しい。
【００５５】
本発明においては、湿式シリカと有機バインダーとの混合比率は、湿式シリカ粉１００重量部に対し有機バインダー１０〜５０重量％が好ましい。
【００５６】
（塗工液の使用）
本発明の塗工液を使用して塗工する支持体は特に限定されない。本発明の塗工液を使用することができる支持体としては、上質紙、ハガキ、印画紙原紙、アート紙、コート紙、キャストコート紙、クラフト紙、合成紙、レジンコート紙、ポリエチレンフィルム、ポリプロピレンフィルム、ポリエステルフィルム等が挙げられる。
【００５７】
また、本発明の塗工液を用いて、インク吸収層となる塗工層を支持体に設けるための塗布方法も公知の方法を採用することが出来る。例えば、各種ブレードコーター、ロールコーター、エアーナイフコーター、バーコーター、ゲートロールコーター、カーテンコーター等の各装置を使用することが出来る。
【００５８】
また、本発明の塗工液を用いたインクジェット記録紙においては、支持体及び塗工層形成後に、マシンカレンダー、スーパーカレンダー、ソフトカレンダー等のカレンダー装置で表面処理し光沢を高めることも可能である。
【実施例】
【００５９】
以下、本発明の実施例を挙げて具体的に説明するが、本発明はこれら実施例によって何ら制限されるものではない。
【００６０】
なお、実施例及び比較例に掲載した測定値は、以下の方法により求めたものである。
【００６１】
（１）比表面積の測定
窒素吸着による簡易型ＢＥＴ式比表面積計にて測定した。
【００６２】
（２）強熱減量の測定
（予備乾燥）  
湿式シリカ３ｇを８０℃の乾燥器で２４時間予備乾燥したのち、１０５℃に保った乾燥器で２時間乾燥させ、その後、乾燥器から取り出し、デシケーター中で放冷した。
【００６３】
（強熱減量の測定）
予備乾燥を行なった湿式シリカ約２ｇを予め恒量にした磁製るつぼに、０．１ｍｇの桁まで量り取った（秤量値Ｗ１）。この磁製るつぼを電気炉で加熱し、１０００℃に到達後２時間強熱した。強熱後のるつぼをデシケーター中で室温まで放冷し、０．１ｍｇの桁まで量った。（秤量値Ｗ２）
（強熱減量の算出）
強熱減量は下記式により算出した。
【００６４】
強熱減量（質量％）＝（Ｗ１−Ｗ２）×１００／Ｗ１
（３）アルミニウム含有量の測定
湿式シリカ粉を乾燥し、蛍光Ｘ線法により測定した。  
（４）細孔容積及び最頻細孔径の測定  
湿式シリカ粉を乾燥し、水銀圧入法による細孔径分布を、ＣＡＲＬＯ ＥＲＢＡ社製の細孔径分布測定器ポロシメータ−２０００型を使用して測定した。
【００６５】
なお、最頻細孔径は、５００ｎｍ以下の細孔径における最大の頻度を示す細孔径を示す。
【００６６】
（５）平均粒子径の測定
少量のシリカ粉末をメタノール溶液に添加し、超音波分散機で３分間分散する。この溶液をコールターカウンター粒度分布計（ベックマンコールター社製）で測定した。なお、本発明において平均粒子径とは概粒度分布計により測定しデータを基に、それぞれの粒子径の存在割合を積算した積算曲線から求めた５０質量％径のことである。
【００６７】
（６）インクジェット記録紙の評価
Ａ．インクジェット記録紙の接着強度の評価
インクジェット記録紙の塗工面に、市販の粘着テープ（ニチバン製、１８ｍｍ幅）を長さ５ｃｍに切断し、一定の押圧で貼付した。１分間、この状態を保持した後に、片端から１８０°方向に剥離した。剥離後のテープへの塗工層の剥離量を下記３段階に目視で判定した。
【００６８】
○：塗工層の剥離は認められない
△：塗工層の剥離は認められるが、極めて少ない
×：塗工層の剥離が認められ、実用上問題となるレベルである
尚、△以上を合格とした。
【００６９】
Ｂ．インクジェット記録紙のインク吸収速度の測定
インクジェット記録紙の塗工面に市販のインクジェップリンター（エプソン社製、ＰＭ−Ｇ８００）を用いて、黒色のべた印刷を行なった。印刷終了後、１５秒間乾燥させた後、印刷部に上質紙をあて一定圧力の加重をかけて１分間保持した。その後、上質紙を除き、上質紙へのインクの移り具合を目視で判定した。
【００７０】
○：インク移りは認められない
△：インク移りが僅かに認められるが、極めて少ない
×：インク移りが認められ、実用上問題となるレベルである
尚、△以上を合格とした。
【００７１】
Ｃ．印字濃度
インクジェット記録紙の塗工面に市販のインクジェップリンター（エプソン社製、ＰＭ−Ｇ８００）を用いて、黒色のべた印刷を行なった。インクジェット記録紙を乾燥させた後、色濃度計（Ｋｏｌｉｍｏｒｇｅｎ  Ｉｎｓｔｒｕｍｅｎｔ  Ｃｏｒｐｏｒａｔｉｏｎ社製マクベスＲＤ９１８）で黒色の色濃度を測定した。
【００７２】
尚、印字濃度が１．６以上の値を合格とした。
【００７３】
実施例１
市販の珪酸ソーダ（ＳｉＯ２／Ｎａ２Ｏモル比３．０、ＳｉＯ２２８．３質量％）６．３ｍ３にＮａ２ＳＯ４（Ｎａ２Ｏとしての含有量２．１質量％）９．６ｍ３、水２５．４ｍ３を５５ｍ３の攪拌翼付き蒸気加熱方式の反応槽に入れて、液温３５℃で２２％硫酸を２．３ｍ３添加し、第一段目の中和を行った。次いで液中に蒸気を吹き込みながら液温を９５℃まで昇温した。ここで液温を９５℃に保ちながら攪拌のみを継続して７分間熟成を行った。その後、該液中に２２％硫酸２．１ｍ３を１００分間で添加し反応を終了した。次いで、この溶液をろ過、水洗し乾燥した。その後、この乾燥品を粉砕して、比表面積３２０ｍ２／ｇ、強熱減量３．８質量％、アルミニウム含有量０．２質量％、細孔容積３．４ｍｌ／ｇ、最頻細孔径９ｎｍ、平均粒径４．０μｍの原料湿式シリカ粉末を得た。この湿式シリカ粉を６５０℃の火炎中で２秒間熱処理した。
【００７４】
得られた湿式シリカ粉末は、比表面積３００ｍ２／ｇ、強熱減量１．４質量％であった。その他の物性は、殆んど原料湿式シリカ粉末と同様であった。
【００７５】
この湿式シリカ１００ｇに純水５００ｇを加え、さらに分散剤として０．０５％のポリアクリル酸ナトリウム水溶液３００ｇを添加し、ホモディスパーを用いて分散した。分散終了後、１０分後に、この湿式シリカ分散液と１０％ポリビニルアルコール（クラレ社製、クラレ１１７）水溶液４５０ｇとをプロペラミキサーにて攪拌・混合し、塗工液を作成した。
【００７６】
調整した塗工液の一部を採取し、坪量８０ｇ／ｍ２の上質紙上に塗工量が８ｇ／ｍ２となるように塗工後、乾燥し、インクジェット記録紙を作成した。
【００７７】
このインクジェット記録紙の接着強度、インク吸収速度、色濃度の測定を行なった。この結果を表１に示す。
【００７８】
比較例１
実施例１において、加熱処理を行なわず、強熱減量を調整していない湿式シリカを使用した以外は、実施例１と同様の操作を行なってインクジェット記録紙を作製した。このインクジェット記録紙の評価結果を表１に示す。なお、この湿式シリカの物性測定値は実施例１に原料湿式シリカ粉末として記載した値である。
【００７９】
実施例２
実施例１において、沈殿法による珪酸ソーダと硫酸との反応系に水酸化アルミニウムを所定量添加して比表面積３１０ｍ２／ｇ、強熱減量５．６質量％、アルミニウム含有量０．６質量％  細孔容積３．２ｍｌ／ｇ、最頻細孔径５．０μｍ、平均粒径１０ｎｍの原料湿式シリカ粉末を得た。
【００８０】
この原料湿式シリカ粉末を実施例１と同様の操作に火炎中で熱処理を行い、塗工液の調製及び塗工を行なってインクジェット記録紙を作製した。このインクジェット記録紙の評価結果を表１に示す。
【００８１】
尚、本実施例において、強熱減量が調製された湿式シリカ粉末は、比表面積２８０ｍ２／ｇ、強熱減量１．３質量％であった。その他の物性は、殆んど原料湿式シリカ粉末と同様であった。
【００８２】
実施例３
実施例２において、加熱処理に用いた火炎の温度を５５０℃に変えた以外は、実施例２と同様の操作を行なってインクジェット記録紙を作製した。このインクジェット記録紙の評価結果を表１に示す。
【００８３】
尚、強熱減量が調製された湿式シリカは、比表面積２９０ｍ２／ｇ、強熱減量１．８質量％であった。その他の物性は、殆んど原料湿式シリカ粉末と同様であった。
【００８４】
実施例４
実施例２において、加熱処理に用いた火炎の温度を８５０℃に変えて、比表面積２３０ｍ２／ｇ、強熱減量が０．４質量％である強熱減量を調整した湿式シリカを使用した以外は実施例２と同等の操作によりインクジェット記録紙を作製した。このインクジェット記録紙の評価結果を表１に示す。その他の物性は、殆んど原料湿式シリカ粉末と同様であった。
【００８５】
比較例２
実施例２において、珪酸ソーダへ添加する第一段目の硫酸の添加量を１．３ｍ３とし、その後添加する硫酸の量を３．１ｍ３とした以外は実施例２と同様の操作を行ってインクジェット記録紙を作製した。
【００８６】
このインクジェット記録紙の評価結果を表１に示す。なお、本実施例で得られた原料シリカ粉末は、比表面積は１８０ｍ２／ｇ、強熱減量４．３質量％、細孔容積４．１ｍｌ／ｇ、最頻細孔径１３ｎｍ、平均粒径５．０μｍであった。また、熱処理により得られた強熱減量が調整された湿式シリカ粉末は、比表面積１６０ｍ２／ｇ、強熱減量１．５質量％であり、その他の物性は、殆んど原料湿式シリカ粉末と同様であった。
【００８７】
比較例３
実施例２において、昇温後の液温を８０℃に変えた以外は実施例２と同様の操作を行ってインクジェット記録紙を作製した。このインクジェット記録紙の評価結果を表１に示す。なお、原料シリカ粉末の比表面積５２０ｍ２／ｇ、強熱減量４．５質量％、細孔容積２．８ｍｌ／ｇ、最頻細孔径８ｎｍ、平均粒径４．５μｍであった。また、熱処理により得られた強熱減量が調整された湿式シリカ粉末は、比表面積４５０ｍ２／ｇ、強熱減量１．８質量％であり、その他の物性は、殆んど原料湿式シリカ粉末と同様であった。
【００８８】
実施例５
２２％硫酸に市販の珪酸ソーダ（ＳｉＯ２／Ｎａ２Ｏモル比３．０、ＳｉＯ２２８．３質量％）を添加し、液全体をゲル化させた。このゲルを解砕して純水中に投入し洗浄を行った。その後、このゲルを乾燥・粉砕して、比表面積３９０ｍ２／ｇ、強熱減量３．０質量％、アルミニウム含有量０．１質量％、細孔容積２．１ｍｌ／ｇ、最頻細孔径７ｎｍ、平均粒径６．２μｍの原料湿式シリカ（ゲル法シリカ）粉末を得た。
【００８９】
この湿式シリカ粉をこの湿式シリカ粉を６５０℃の火炎中で２秒間加熱処理し、比表面積３４０ｍ２／ｇ、強熱減量１．５％の強熱減量が調整された湿式シリカ粉を得た。その他の物性は殆ど原料湿式シリカ粉末と同様であった。
【００９０】
この湿式シリカを使用し、実施例１と同様の操作により、インクジェット記録紙を作製した。このインクジェット記録紙の評価結果を表１に示す。
【００９１】
【表１】
2006130694.tif 000002
【００９２】
実施例１〜５で得られたインクジェット記録紙は、いずれも接着強度が高く、インク吸収速度が速く、印字濃度が高いことがわかる。
【００９３】
これに対し、比較例１で得られたインクジェット記録紙は、接着強度が低いものであった。また、比較例２および比較例３で得られたインクジェット記録紙は、接着強度は高いものの、インク吸収速度が遅いあるいは印字濃度が低いため、印刷品質の高いインクジェット記録紙が得られないことがわかる。
【産業上の利用可能性】
【００９４】
本発明のインクジェット記録紙用塗工液は、インクジェット用記録紙をはじめ、フィルム・樹脂・ガラス・金属等にガスバリヤ性、耐食性、親水性、光沢性、吸液性、絶縁性等を付与するための各種コーティング剤や半導体ウェハーやＩＣ研磨剤、エマルジョンの安定化剤等の材料として利用可能である。